(57)【要約】【課題】乳化剤等の化学物質を添加することなく、水に対して不溶性もしくは難溶性のコーティング剤を水に均一に分散して被塗装体の表面に良好な塗膜を形成させることが出来るコーティング方法を提供する。【解決手段】水に対して不溶性もしく難溶性のコーティング剤を水に超音波分散させた溶液により被塗装体の表面に塗膜を形成させる。【選択図】    なし【特許請求の範囲】
【請求項１】
水に対して不溶性もしくは難溶性のコーティング剤を水に超音波分散させた溶液により被塗装体の表面に塗膜を形成させることを特徴とするコーティング方法。
【請求項２】
水に対して不溶性もしくは難溶性のコーティング剤がポリプロピレングリコール誘導体であることを特徴とする請求項１記載のコーティング方法。
【請求項３】
被塗装体が血液検査容器用栓体であることを特徴とする請求項１又は２記載のコーティング方法。
【発明の詳細な説明】
【０００１】
【発明の属する技術分野】
本発明は血液検査容器用栓体に用いて好適なコーティング方法に関する。
【０００２】
【従来の技術】
従来、殺菌された薬剤が入っている試験管の口を塞ぐために用いられているゴム栓が、殺菌工程後貯蔵された際に互いに付着しないように保証するとともに、試験管に取り付けやすくしかつ効率よくシールするのに十分な柔軟性を付与するために、（乳化剤等の化学物質を添加することなく）十分強力な攪拌を加えながらシリコーン油と水のみを混合し、得られた乳濁液でゴム栓にシリコーン処理を行うことは、特表２００１−５２２３３９号公報に示されている。
【０００３】
【発明が解決しようとする課題】
しかしながら、このようなコーティング方法に於いては、乳濁液がゴム栓を貯蔵する容器に圧送、注入された後は攪拌が維持されないため、経時に伴ってシリコーン油の分散の均一性が低下してシリコーン処理にばらつきを生ずるという問題があった。
【０００４】
本発明は、上記従来の問題点を解消し、乳化剤等の化学物質を添加することなく、水に対して不溶性もしくは難溶性のコーティング剤を水に均一に分散して被塗装体の表面に良好な塗膜を形成させることが出来るコーティング方法を提供することを目的とする。
【０００５】
【課題を解決するための手段】
請求項１の発明のコーティング方法は、水に対して不溶性もしくは難溶性のコーティング剤を水に超音波分散させた溶液により被塗装体の表面に塗膜を形成させることを特徴とする。
【０００６】
請求項２の発明のコーティング方法は、更に、前記水に対して不溶性もしくは難溶性のコーティング剤がポリプロピレングリコール誘導体であることを特徴とする。
【０００７】
請求項３の発明のコーティング方法は、更に、前記被塗装体が血液検査容器用栓体であることを特徴とする。
【０００８】
本発明のコーティング方法に於いて、水に対して不溶性もしくは難溶性のコーティング剤は、特に限定されず、例えば、シリコーン油、ポリプロピレングリコール、その他の高分子液状物質等が挙げられる。
【０００９】
被塗装体が血液検査容器用栓体である場合には、ポリプロピレングリコール誘導体が好適に用いられる。ポリプロピレングリコール誘導体は、栓体に良好な摺動性を与えると共に、血液の剥離性に優れており、臨床検査値に悪影響を与えることがないからである。
【００１０】
水に対して不溶性もしくは難溶性のコーティング剤の粘度は、特に限定されないが、３０〜５００００ｍＰｓ（２５℃）のものが好ましい。粘度が極端に低いと塗膜としての安定性、潤滑性、血液の剥離性が不十分である可能性があり、粘度が極端に高いと潤滑性が劣る可能性があるからである。
【００１１】
水に対して不溶性もしくは難溶性のコーティング剤の分散濃度は、コーティング剤の水への分散性、被塗装体の形状、大きさ、数量、用途、コーティングの手段によって異なるので、一概には言えないが、通常０．００１〜５％程度とされる。例えば、コーティング剤が不溶性のシリコーン油の場合には、０．００１〜１％、より好ましくは０．００５〜０．１％程度とされる。０．００１％未満であると、濃度が薄過ぎて十分にコーティングされず、１％を超えると、シリコーン油が分散しきらなくなるからである。
【００１２】
本発明のコーティング方法に於いて、水に対して不溶性もしくは難溶性のコーティング剤を水に超音波分散させる手段は、特に限定されず、例えば、超音波洗浄機が挙げられる。超音波発振器が備わった回転式の洗浄機を用いれば、簡便にコーティング処理が可能である。
【００１３】
超音波発振器の出力は、容器の内容積、被塗装体の数量等により適宜設定され特に限定されず、例えば、卓上型であれば、１００〜１０００Ｗ程度、生産設備であれば、１〜５ｋＷ程度のものが一般的である。
【００１４】
本発明のコーティング方法に於いて、被塗装体は、特に限定されず、例えば、栓体、容器、各種部品等が挙げられる。栓体としては、血液検査容器、抗生物質等の医薬品容器、注射用水や輸液容器等の栓体が挙げられる。血液検査容器は、管内の陰圧を利用して採血針を通じて血液を採取する真空採血管に限られず、採取された血液の保存容器、血液検査に使用される検体容器等も含まれる。
【００１５】
栓体の材質は、特に限定されず、例えば、天然ゴム、ブチルゴム（ＩＩＲ）、塩素化ＩＩＲ、臭素化ＩＩＲ、シリコーンゴム等のゴム、ポリエステル系熱可塑性エラストマー（ＴＰＥＥ）、ウレタン系熱可塑性エラストマー（ＴＰＵ）、ポリアミド系熱可塑性エラストマー（ＴＰＥＡ）、オレフィン系熱可塑性エラストマー（ＴＰＯ）等の熱可塑性エラストマー、熱可塑性樹脂等が挙げられる。血液検査容器用栓体には、ガスバリア性に優れたＩＩＲ、塩素化ＩＩＲ、臭素化ＩＩＲが好適に用いられる。
【００１６】
血液検査容器の材質は、特に限定されず、例えば、ガラス、ポリエチレンテレフタレート（ＰＥＴ）、ポリアミド（ＰＡ）、ポリプロピレン（ＰＰ）、高密度ポリエチレン（ＨＤＰＥ）、ポリスチレン（ＰＳ）、ポリカーボネート（ＰＣ）、硬質ポリ塩化ビニル（ＰＶＣ）、ポリメチルメタクリレート（ＰＭＭＡ）等の熱可塑性樹脂が挙げられる。
【００１７】
本発明のコーティング方法に於いて、水に対して不溶性もしくは難溶性のコーティング剤を水に超音波分散させた溶液により被塗装体の表面に塗膜を形成させる手段は、特に限定されず、例えば、コーティング剤を水に超音波分散させた溶液に被塗装体を投入浸漬しても、コーティング剤と水の混合液に被塗装体を浸漬した状態で超音波を発振しても、被塗装体を浸漬した水にコーティング剤を添加して超音波分散させても、コーティング剤を水に超音波分散させた溶液を被塗装体の表面に噴射もしくは塗布しても、何れでもよい。被塗装体を溶液に浸漬した容器を回転攪拌させれば、コーティングをより効果的に行うことが出来る。コーティング剤が低温の水を用いた方が分散性に優れている場合には、容器を冷却出来る機能を持たせた設備を用いればよい。
【００１８】
本発明のコーティング方法に於いて、表面に塗膜が形成された被塗装体を乾燥させる手段は、特に限定されず、例えば、室温乾燥、真空乾燥、熱風乾燥、加熱乾燥、送風乾燥等の何れでもよい。
【００１９】
【発明の実施の形態】
以下、本発明の実施例を説明する。
【００２０】
〔実施例１〕
内容積１０００リットル、超音波出力３ｋＷの超音波洗浄機を用いて、水５００リットルにコーティング剤としてシリコーン油（粘度１００００ｃｓ）２５ｇを加えて超音波分散させた溶液中に、臭素化ＩＩＲ製血液検査容器用栓体１００００個を投入して超音波を５分間発振し、真空乾燥して栓体の表面に塗膜を形成させた。
【００２１】
〔実施例２〕
コーティング剤としてポリプロピレングリコール誘導体（粘度５００ｍＰｓ）５０ｇを加えたこと以外は、実施例１と同様であるので記載を省略する。
【００２２】
〔比較例〕
内容積１０００リットルの攪拌容器に、水５００リットルとコーティング剤としてポリプロピレングリコール誘導体（粘度５００ｍＰｓ）５０ｇとを投入して十分に攪拌した後、臭素化ＩＩＲ製血液検査容器用栓体１００００個を投入し、超音波を発振することなく回転攪拌を５分間行って真空乾燥し、栓体の表面に塗膜を形成させた。
【００２３】
ガラス製有底筒状容器に前記実施例及び比較例で得られた栓体各１０個を減圧打栓して、採血量が５ミリリットルとなるように真空採血を行い、５回転倒混和した。血液の凝固後、２５００ｒｐｍ×５分遠心分離を行い、栓体への血餅の付着、溶血の発生の有無により血餅剥離性、検査値への影響を評価した。
評価の結果を表１に纏めて示す。
【００２４】
【表１】
2004314006.tif 000002
【００２５】
表１から明らかな如く、実施例の栓体は、比較例の栓体に比して、良好にコーティングが行われており、栓体への血餅の付着、溶血の発生による検査値への影響がないことが判る。
【００２６】
【発明の効果】
本発明のコーティング方法は、叙上の通り構成されているので、乳化剤等の化学物質を添加することなく、水に対して不溶性もしくは難溶性のコーティング剤を水に均一に分散して被塗装体の表面に良好な塗膜を形成させることが出来、検査値に影響を及ぼさない。